"総合金重量に基づく重量パーセントにおいて、3.9~4.5アルミニウム、2.2~3.0バナジウム、1.2~1.8鉄、0.24~0.30酸素、~0.08炭素、~0.05窒素、~0.015水素、チタン、および合計0.30までの他の要素を含むアルファ/ベータチタン合金。前記合計0.30までの他の要素に、少なくとも1つのボロン、スズ、ジルコニウム、モリブデン、クロミウム、ニッケル、ケイ素、銅、ニオビウム、タンタルム、マグネシウム、イットリウムおよびコバルトが含まれ、存在する場合、各ボロンおよびイットリウムのレベルが、0.005未満であり、存在する場合スズ、ジルコニウム、モリブデン、クロミウム、ニッケル、ケイ素、銅、ニオビウム、タンタルム、マグネシウムおよびコバルトの各レベルが、0.10より小さい、請求項1に記載のアルファ/ベータチタン合金。前記合金が、少なくとも6.4のアルミニウム同等価値を含み、少なくとも120ksi827.4MPaの降伏強度を示す、請求項1に記載のアルファ/ベータチタン合金。前記合金が、少なくとも6.4のアルミニウム同等価値を含み、少なくとも130ksi896.3MPaの究極伸長強度を示す、請求項1に記載のアルファ/ベータチタン合金。前記合金が、少なくとも6.4のアルミニウム同等価値を含み、少なくとも12パーセント伸長の延性を示す、請求項1に記載のアルファ/ベータチタン合金。前記合金が、少なくとも6.4のアルミニウム同等価値を含み、少なくとも120ksi827.4MPaの降伏強度を示し、少なくとも130ksi896.3MPaの究極伸長強度を示し、少なくとも12伸び率の延性を示す、請求項1に記載のアルファ/ベータチタン合金。前記合金が、6.4~7.2の範囲内のアルミニウム同等価値を含み、120ksi827.4MPa~155ksi1,069MPaの範囲での降伏強度を表す、請求項1に記載のアルファ/ベータチタン合金。前記合金が、6.4~7.2の範囲内のアルミニウム同等価値を含み、130ksi896.3MPa~165ksi1,138MPaの範囲での究極伸長強度を表す、請求項1に記載のアルファ/ベータチタン合金。前記合金が、6.4~7.2の範囲内のアルミニウム同等価値を含み、12~30伸び率の範囲での延性を示す、請求項1に記載のアルファ/ベータチタン合金。前記合金が、6.4~7.2の範囲内のアルミニウム同等価値を含み、120ksi827.4MPa~155ksi1,069MPaの範囲での降伏強度を表し、130ksi896.3MPa~165ksi1,138MPaの範囲での究極伸長強度を表し、12~30伸び率の範囲での延性を示す、請求項1に記載のアルファ/ベータチタン合金。総合金重量に基づく重量パーセントにおいて、3.9~4.5アルミニウム、2.2~3.0バナジウム、1.2~1.8鉄、0.24~0.30酸素、~0.08炭素、~0.05窒素、~0.015水素、チタン、および合計0.30までの他の要素から本質的になる、アルファ/ベータチタン合金。前記合計0.30までの他の要素に、少なくとも1つのボロン、スズ、ジルコニウム、モリブデン、クロミウム、ニッケル、ケイ素、銅、ニオビウム、タンタルム、マグネシウム、イットリウムおよびコバルトが含まれ、存在する場合、各ボロンおよびイットリウムのレベルが、0.005未満であり、存在する場合スズ、ジルコニウム、モリブデン、クロミウム、ニッケル、ケイ素、銅、ニオビウム、タンタルム、マグネシウムおよびコバルトの各レベルが、0.10より小さい、請求項11に記載のアルファ/ベータチタン合金。前記合金が、少なくとも6.4のアルミニウム同等価値を含み、少なくとも120ksi827.4MPaの降伏強度を示す、請求項11に記載のアルファ/ベータチタン合金。前記合金が、少なくとも6.4のアルミニウム同等価値を含み、少なくとも130ksi896.3MPaの究極伸長強度を示す、請求項11に記載のアルファ/ベータチタン合金。前記合金が、少なくとも6.4のアルミニウム同等価値を含み、少なくとも12伸び率の延性を示す、請求項11に記載のアルファ/ベータチタン合金。前記合金が、少なくとも6.4のアルミニウム同等価値を含み、少なくとも120ksi827.4MPaの降伏強度を示し、少なくとも130ksi896.3MPaの究極伸長強度を示し、少なくとも12伸び率の延性を示す、請求項11に記載のアルファ/ベータチタン合金。前記合金が、6.4~7.2の範囲内のアルミニウム同等価値を含み、120ksi827.4MPa~155ksi1,069MPaの範囲での降伏強度を表す、請求項11に記載のアルファ/ベータチタン合金。前記合金が、6.4~7.2の範囲内のアルミニウム同等価値を含み、130ksi896.3MPa~165ksi1,138MPaの範囲での究極伸長強度を表す、請求項11に記載のアルファ/ベータチタン合金。前記合金が、6.4~7.2の範囲内のアルミニウム同等価値を含み、12~30伸び率の範囲での延性を示す、請求項11に記載のアルファ/ベータチタン合金。前記合金が、6.4~7.2の範囲内のアルミニウム同等価値を含み、120ksi827.4MPa~155ksi1,069MPaの範囲での降伏強度を表し、130ksi896.3MPa~165ksi1,138MPaの範囲での究極伸長強度を表し、12~30伸び率の範囲での延性を示す、請求項11に記載のアルファ/ベータチタン合金。請求項1に記載の合金を含む製造品。前記製造品が、請求項1に記載の合金からなる、請求項21に記載の製造品。前記製造品が、航空機エンジン構成要素、航空機構造構成要素、自動車構成要素、医療機器構成要素、スポーツ器具構成要素、海軍適用構成要素および化学的処理器具構成要素から選択される、請求項21に記載の製造品。前記製造品が、航空機エンジン構成要素、航空機構造構成要素、自動車構成要素、医療機器構成要素、スポーツ器具構成要素、海軍適用構成要素および化学的処理器具構成要素から選択される、請求項22に記載の製造品。請求項11に記載の合金を含む製造品。前記製造品が、請求項11に記載の合金からなる、請求項25に記載の製造品。前記製造品が、航空機エンジン構成要素、航空機構造構成要素、自動車構成要素、医療機器構成要素、スポーツ器具構成要素、海軍適用構成要素および化学的処理器具構成要素から選択される、請求項25に記載の製造品。前記製造品が、航空機エンジン構成要素、航空機構造構成要素、自動車構成要素、医療機器構成要素、スポーツ器具構成要素、海軍適用構成要素および化学的処理器具構成要素から選択される、請求項26に記載の製造品。読者は、本開示物にしたがった合金および関連方法のある非限定実施形態の以下の詳細な記述を考慮することにおいて、以上の詳細ならびに他を理解するであろう。非限定実施形態の本記述において、実施例を動作することにおいて、または他の指摘した場合以外、量または特徴を表している全ての数字が、語句約によってすべての例において改変されていると理解されるべきである。したがって、矛盾することが指摘されない限り、以下の記述にて説明される任意の数的パラメータは、物質中で得るために、本開示物にしたがった方法によって見いだされる望む特性に依存して変化してよい近似値である。ぎりぎりで、そして請求項の範囲に対する等価物の原則の適用を制限する取り組みとしてではなく、各数的パラメータは、少なくとも、報告された有意な数字の数に関して、そして通常の丸め技術を適用することによって構築されるべきである。本明細書にて参考文献によって、すべてまたは部分的に、組み込まれていると言われる任意の特許、発行物または開示物は、組み込まれた物質が本開示物で説明された存在する定義、言及または他の開示物と矛盾しない程度までのみ本明細書に組み込まれている。そのようなものとして、そして必要な程度まで、本明細書で説明された開示は、参考文献によって本明細書に組み込まれた任意の矛盾している物に優先する。本明細書にて参考文献によって組み込まれていると言われるが、本明細書で記述された存在する定義、言及または他の開示物と矛盾する、任意の物またはその部分のみが、組み込まれた物と存在する開示物間で矛盾が発生しない程度までのみ組み込まれる。本開示物にしたがった、アルファ/ベータチタン合金の非限定実施形態は、重量パーセントにて、3.9~4.5アルミニウム、2.2~3.0バナジウム、1.2~1.8鉄、0.24~0.30酸素、~0.08炭素、~0.05窒素、~0.015水素、チタンおよび~合計0.30の他の要素を含む、からなる、または本質的にからなる。本開示物にしたがったある非限定実施形態において、~0.30重量パーセントの他の要素の部分としてアルファ/ベータチタン合金中で存在しうる他の要素には、1つまたはそれ以上のボロン、スズ、ジルコニウム、モリブデン、クロミウム、ニッケル、ケイ素、銅、ニオビウム、タンタルム、マグネシウム、イットリウムおよびコバルトが含まれ、ある非限定実施形態において、存在する各そのような他の要素の重量レベルは、0.10またはそれ以下であるが、2つの例外がある。例外は、ボロンとイットリウムであり、他の要素のすべてまたは部分として存在する場合、0.005重量パーセント未満の個々の濃度で存在する。I.合金組成物本開示物にしたがった合金の非限定実施形態には、チタン、アルミニウム、バナジウム、鉄および酸素が含まれる。合金化要素のみが以下で議論された組成物中で言及される場合、バランスに、チタンと偶発的不純物が含まれることを理解されるべきである。A.アルミニウムアルミニウムはチタン合金中のアルファ相強化物質である。本開示物にしたがったアルファ/ベータチタン合金の非限定実施形態におけるアルミニウムの組成範囲は、’655特許にて開示されたアルミニウム範囲より狭い。また、本開示物にしたがった合金のある非限定実施形態にしたがったアルミニウムの最小レベルは、AMS6946Bにて説明された最小レベルよりも大きい。これらの組成特徴により、合金が、より一貫して、Ti-6Al-4V合金と同等の機械的特徴を示すことが可能になる。本開示物にしたがったアルファ/ベータチタン合金中のアルミニウムの最小濃度は、3.9重量パーセントである。本開示物にしたがったアルファ/ベータチタン合金におけるアルミニウムの最大濃度は、4.5重量パーセントである。B.バナジウムバナジウムはチタン合金中のベータ相安定物質である。本開示物にしたがったアルファ/ベータチタン合金中のバナジウムの最小濃度は、’655特許にて開示され、AMS6946Bにて設定された最小濃度よりも大きい。本構成特徴が、アルファおよびベータ相の容量区画の最適な、制御されたバランスを提供することが観察された。アルファおよびベータ相のバランスにより、優れた延性と成形性を持つ、本開示物にしたがった合金が提供される。バナジウムは、2.2重量パーセントの最小濃度にて、本開示物にしたがったアルファ/ベータチタン合金中で存在する。本開示物にしたがったアルファ/ベータチタン合金中のバナジウムの最大濃度は、3.0重量パーセントである。C.鉄鉄は、チタン合金中の共析ベータ安定物質である。本開示物にしたがったアルファ/ベータチタン合金には、’655特許にて記述された合金と比較して、より大きな最小濃度と、より狭い範囲の鉄が含まれる。これらの特徴が、アルファおよびベータ相の容量区画の最適な、制御されたバランスを提供することが観察されてきた。バランスにより、優れた延性と成形性を持つ、本開示物にしたがった合金が提供される。鉄は、1.2重量パーセントの最小濃度にて、本開示物にしたがったアルファ/ベータ合金中で存在する。本開示物にしたがったアルファ/ベータチタン合金中の鉄の最大濃度は、1.8重量パーセントである。D.酸素酸素は、チタン合金中のアルファ相強化物質である。本開示物にしたがったアルファ/ベータチタン合金中の酸素の構成範囲は、’655特許およびAMS6946B仕様中で開示された範囲より狭い。また、本開示物にしたがった合金の非限定実施形態中の酸素の最小濃度は、’655特許およびAMS6946B仕様でのものよりも大きい。これらの構成特徴により、本開示物にしたがった合金が、あるTi-6Al-4V機械的特徴と同程度の機械的特徴を一貫して示すことが観察されてきた。本開示物にしたがったアルファ/ベータチタン合金中の酸素の最小濃度は、0.24重量パーセントである。本開示物にしたがったアルファ/ベータチタン合金中の酸素の最大濃度は、0.30重量パーセントである。以上で議論したように、チタン、アルミニウム、バナジウム、鉄および酸素を含むことに加えて、本開示物にしたがったアルファ/ベータチタン合金のある非限定実施形態に、0.30重量パーセントを超えない総濃度中の他の要素が含まれる。ある非限定実施形態において、これらの他の要素には、2つを除いて、各そのような要素の重量パーセントが0.10またはそれ以下である、1つまたはそれ以上の、ボロン、スズ、ジルコニウム、モリブデン、クロミウム、ニッケル、ケイ素、銅、ニオビウム、タンタルム、マグネシウム、イットリウムおよびコバルトが含まれる。例外はボロンとイットリウムである。本開示物にしたがった合金中で存在する場合、ボロンおよびイットリウムの各重量パーセントは、0.005未満である。偶発的不純物がまた、本開示物にしたがったアルファ/ベータチタン合金中で存在しうる。例えば、炭素は、~約0.008重量パーセントまで存在してよい。窒素は、~約0.05重量パーセントまで存在してよい。水素は、~約0.015重量パーセントまで存在してよい。他の可能性のある偶発的不純物は、冶金技術分野における当業者に対して明らかであろう。表1は、i本開示物にしたがったアルファ/ベータチタン合金のある非限定実施形態、およびii’655特許にて開示され、AMS6946Bにて設定されたある合金の組成物の要約を提供する。本発明者等は、’655特許にて教示された最小レベルより大きな、アルミニウム、酸素および鉄の最小レベルを持つ本合金を提供することによって、例えばミルアニールTi-6Al-4V合金のある機械的特徴と少なくとも同程度の、強度のような、機械的特徴を一貫して示すアルファ/ベータチタン合金を提供するということを、予期せず発見した。本発明者等はまた、’655特許にて開示されたそれらの最小値および範囲に比べて、鉄およびバナジウムの最小レベルを増加させ、範囲を狭くすることによって、合金がミルアニール形態中のアルファおよびベータ相の容量画分の最適で、制御されたバランスが示すことが可能であることも、予期せず発見した。本開示物にしたがったアルファ/ベータチタン合金中の相の最適なバランスにより、Ti-6Al-4V合金と比較して延性が改善された合金の実施形態が提供され、一方で、’655特許中に開示され、AMS6946Bにて設定された合金の延性が維持される。当業者は、金属物質の強度および延性が一般的に、逆関係を示すことを理解する。言い換えれば、一般に、金属物質の強度が上昇すると、物質の延性は減少する。機械的強度が増加し、本開示物にしたがったアルファ/ベータチタン合金の延性を維持する組み合わせは、強度と延性間の逆関係が一般に、ミルアニールチタン合金で観察されるので、予想されなかった。機械的強度の増加と、延性の維持の予期せず、驚くべき組み合わせがとりわけ、本開示物にしたがった合金実施形態の有益な特徴である。本開示物にしたがったミルアニールした合金の実施形態が、延性の減少を示すことなしに、Ti-6Al-4V合金と同程度の強度を示すということを発見したことは驚くべきことであった。少なくとも6.3、またはより好ましくは少なくとも6.4のアルミニウム同等価値Aleqを持つ、本開示物にしたがったアルファ/ベータ合金のある非限定実施形態が、Ti-6Al-4V合金の強度と少なくとも同程度の強度を示したことが観察されてきた。そのような合金はまた、Ti-6Al-4V合金よりも優れた延性を示したことが観察され、典型的に約7.5のアルミニウム同等価値を持つ。本明細書で使用するところの、アルミニウム同等価値またはアルミニウム同等Aleqは、合金中の重量パーセントにおけるアルミニウム濃度合金の重量パーセントにおける酸素濃度の10倍と等しい値を意味する。言い換えれば、合金のアルミニウム同等物は、以下のような、Aleq=Alwt.10Owt.のように決定してよい。チタン合金の機械的特徴は一般に、試験している種の大きさによって影響を受け、本開示物にしたがった非限定実施形態において、アルファ/ベータチタン合金には、少なくとも6.4、またはある実施形態で6.4~7.2の範囲内のアルミニウム同等価値と、少なくとも120ksi827.4MPa、またはある実施形態において、少なくとも130ksi896.3MPaの降伏強度が含まれる。本開示物にしたがった他の非限定実施形態において、アルファ/ベータチタン合金は、少なくとも6.4、またはある実施形態で6.4~7.2の範囲内のアルミニウム同等価値と、少なくとも120ksi827.4MPa~155ksi1,069MPaの範囲の降伏強度を含む。また他の非限定実施形態において、本開示物にしたがったアルファ/ベータチタン合金は、少なくとも6.4、またはある実施形態で6.4~7.2の範囲内のアルミニウム同等価値と、少なくとも130ksi896.3MPa、ある実施形態において、少なくとも140ksi965.3MPaの究極伸長強度を含む。本開示物にしたがったさらなる非限定実施形態において、本開示物にしたがったアルファ/ベータチタン合金は、少なくとも6.4、またはある実施形態で6.4~7.2の範囲内のアルミニウム同等価値と、130ksi896.3MPa~165ksi1,138MPaの範囲の究極伸長強度を含む。またさらなる非限定実施形態において、本開示物にしたがったアルファ/ベータチタン合金は、少なくとも6.4、またはある実施形態で6.4~7.2の範囲内のアルミニウム同等価値と、少なくとも12または少なくとも16伸び率の延性を含む。またさらなる非限定実施形態において、本開示物にしたがったアルファ/ベータチタン合金は、少なくとも6.4、またはある実施形態で6.4~7.2の範囲内のアルミニウム同等価値と、12~30の範囲伸び率またはelの延性を含む。本開示物のある非限定実施形態にしたがう一方で、6.3はAleqに対する絶対最小値であり、本発明者等は、少なくとも6.4のAleq値が、Ti-6Al-4V合金によって示されたのと同一の強度を達成するために要求されることを決定した。また、本開示物にしたがったアルファ/ベータチタン合金の他の非限定実施形態において、Aleqの最大値が7.5であること、および本明細書で開示した他の非限定実施形態にしたがった延性に対する強度の比が適用されること、も認識される。非限定実施形態にしたがって、本開示物にしたがったアルファ/ベータチタン合金には、少なくとも6.4のアルミニウム同等価値、少なくとも120ksi827.4MPaの降伏強度、少なくとも130ksi896.3MPaの究極伸長強度、および少なくとも12伸び率の延性が含まれる。他の非限定実施形態にしたがって、本開示物にしたがったアルファ/ベータチタン合金には、少なくとも6.4のアルミニウム同等価値、少なくとも130ksi896.3MPaの降伏強度、少なくとも140ksi965.3MPaの究極伸長強度、および少なくとも12の延性が含まれる。また他の非限定実施形態にしたがって、本開示物にしたがったアルファ/ベータチタン合金には、6.4~7.2の範囲のアルミニウム同等価値、120ksi827.4MPa~155ksi1,069MPaの範囲での降伏強度、130ksi896.3MPa~165ksi1,138MPaの範囲での究極伸長強度、および12~30伸び率の範囲での延性が含まれる。1つの非限定実施形態において、本開示物にしたがったアルファ/ベータチタン合金は、等式UTS>14.767Aleq48.001を満足する平均究極伸長強度UTSを示す。他の非限定実施形態において、本開示物にしたがったアルファ/ベータチタン合金は、等式YS>13.338Aleq46.864を満足する平均降伏強度YSを示す。また他の非限定実施形態において、本開示物にしたがったアルファ/ベータチタン合金は、等式el>3.33669Aleq-1.9417の平均延性を示す。また他の非限定実施形態において、本開示物にしたがったアルファ/ベータチタン合金は、等式UTS>14.767Aleq48.001を満足する平均究極伸長強度UTS、等式YS>13.338Aleq46.864を満足する平均降伏強度YS、および等式el>3.33669Aleq-1.9417を満足する平均延性を示す。1つの非限定実施形態において、本開示物にしたがったアルファ/ベータチタン合金は、等式UTS>12.414Aleq64.429を満足する平均究極伸長強度UTSを示す。他の非限定実施形態において、本開示物にしたがったアルファ/ベータチタン合金は、等式YS>13.585Aleq44.904を満足する平均降伏強度YSを示す。また他の非限定実施形態において、本開示物にしたがったアルファ/ベータチタン合金は、等式el>4.1993Aleq7.4409の平均延性を示す。また他の非限定実施形態において、本開示物にしたがったアルファ/ベータチタン合金は、等式UTS>12.414Aleq64.429を満足する平均究極伸長強度UTS、等式YS>13.585Aleq44.904を満足する平均降伏強度YS、および等式el>4.1993Aleq7.4409を満足する平均延性を示す。1つの非限定実施形態において、本開示物にしたがったアルファ/ベータチタン合金は、等式UTS>10.087Aleq76.785を満足する平均究極伸長強度UTSを示す。他の非限定実施形態において、本開示物にしたがったアルファ/ベータチタン合金は、等式YS>13.911Aleq39.435を満足する平均降伏強度YSを示す。また他の非限定実施形態において、本開示物にしたがったアルファ/ベータチタン合金は、等式el>1.1979Aleq8.5604の平均延性を示す。また他の非限定実施形態において、本開示物にしたがったアルファ/ベータチタン合金は、等式UTS>10.087Aleq76.785を満足する平均究極伸長強度UTS、等式YS>13.911Aleq39.435を満足する平均降伏強度YS、および等式el>1.1979Aleq8.5604を満足する平均延性を示す。本開示物にしたがったアルファ/ベータチタン合金の非限定実施形態は、Ti-6Al-4V合金と比較して、同程度またはより高い機械的強度、より高い延性、および改善された成形性を示すことが決定されてきた。したがって、本開示物にしたがった合金からなる品物を、航空宇宙、航空、海軍、自動車および他の適用でのTi-6Al-4V合金品に対する代用品として使用することが可能である。本開示物にしたがった合金の実施形態の高強度および延性により、高い耐性を持つが、Ti-6Al-4V合金からは現在製造不可能なあるミルおよび最終品物の製造が可能となる。本開示物の様態は、本開示物にしたがった合金を含む、および/またはからできている製造品を指向する。製造品のある非限定実施形態は、航空機エンジン構成要素、航空機構造構成要素、自動車構成要素、医療機器構成要素、スポーツ器具構成要素、海軍適用構成要素および化学的処理器具構成要素から選択してよい。当業者に対して、現在またはこれ以降公知の本開示物にしたがったアルファ/ベータチタン合金の実施形態を含んでよい、および/またはそれからなってよい他の製造品が、本明細書で開示された実施形態の範囲内である。現在または将来公知の形成および他の加工技術による、本開示物にしたがった合金を含む、および/またはからなる製造品が当業者を抱き込む。以下の実施例は、本発明の範囲を制限はせずに、ある非限定実施形態をさらに記述する意図である。当業者は、以下の実施例、ならびに本明細書で特に記述されていない他の実施形態の変形が、請求項でのみ定義された、本発明の範囲内である可能性を理解するであろう。実施例1本開示物にしたがった組成物を持つアルファ/ベータチタン合金インゴットを、一次溶解のために、従来の真空アーク再溶解VAR、プラズマアーク溶解PAM、または電子ビーム冷炉床融解EBを用いてキャストし、VARを用いて再溶解した。インゴットの組成物は、以上表1中に含まれる本開示物にしたがった非限定実施形態カラム中に列記された範囲内であった。本実施例1にて産出されたインゴット組成物は、約6.0~約7.1の範囲のアルミニウム同等価値を持った。インゴットを、種々の熱ローリング品物を用いて、0.25インチ0.635cm~3.25インチ8.255cmの直径を持つ熱ロール棒およびワイヤに処理した。熱ローリングを、1550°F843.3°C~1650°F898.9°Cの開始温度で実施した。この温度範囲は、実際の化学反応に依存して、約1750°F~約1850°F約954.4°C~約1010°である、本実施例の合金のアルファ/ベータトランサス温度よりも低い。熱ローリングの後、熱ロール棒およびワイヤを、1時間1275°F690.6°Cにてアニールし、続いて空乾した。実施例1にて産出された各棒およびワイヤ試料の直径、アルミニウム濃度、鉄濃度、酸素濃度および計算Aleqを表2に提供している。図1は、試料中の合金のアルミニウム同等価値の関数として、表2中で列記した棒およびワイヤ試料に対する、室温究極伸長強度UTS、降伏強度YSおよび延長割合elを図で表示している。図1はまた、直線回帰によって決定したUTS、YSおよびelデータ点を通した傾向直線を含む。平均強度および平均伸び率両方が、Aleqの増加とともに増加することが見られた。この関係は、強度の増加が延性の減少を伴う一般に観察される関係とは反対であるので、驚くべきことであり、予期しないことである。UTSおよびYSに対する典型的なTi-6Al-4V最小値は、それぞれ135ksi930.8MPaと125ksi861.8MPaである。表2中に列記した本発明の試料に対するYSは、約6.0のAleqを持つ試料に対して約125ksi、約7.1のAleqを持つ試料に対して約141ksiの範囲であった。約6.4のAleqを持つ試料は、約130ksi896.3MPaのYSを示した。表2にて列記した本発明の試料に対するUTSは、約6.0のAleqを持つ試料に対して約135ksi、約7.1のAleqを持つ試料に対して約153ksiの範囲であった。約6.4のAleqを持つ試料は、約141ksi972MPaのYSを示した。実施例20.5インチ1.27cmの直径と、約6.5、約6.8および約7.15のアルミニウム同等価値を持つ、実施例1からのワイヤ試料番号9~11を、室温にて伸長強度試験した。伸長強度試験の結果を、図2にて図で示している。これらの試料の全てが、市販のTi-6Al-4V合金によって示された強度と同等か、またはより高い伸長強度と降伏強度を示した。図1でのように、Aleqの増加が、平均伸び率の増加をともなって、結果として強度の増加となることが図2からみられる。以上で議論したように、この傾向は、強度の増加が延性の減少を伴う一般に観察される関係とは反対であるので、驚くべきことであり、予期しないことである。機械的特徴が、試験試料の大きさによりある程度まで影響を受けるため、種々の大きさの試料にて実施した試験での代表である図1と比較して、同一の大きさの試料において実施した試験の代表である図2のデータでは、散乱より少ない。実施例3熱ロール1インチ2.54cm厚プレート試料を、実施例1にて記述した段階にしたがって製造したインゴットから加工した。合金インゴットは、表3にて列記したようなアルミニウムおよび酸素濃度とアルミニウム同等価値をもつ、以上表1中の本開示物にしたがった非限定実施形態にて列記された範囲内の組成物を持った。すべての熱ローリング温度は、合金のアルファ/ベータトランサス温度以下であった。合金は、約6.5~約7.1のAleq値を持った。室温伸長強度試験を用いて、伸長強度、降伏強度および伸び率延性を決定した。伸長強度試験の結果を、図3にて図で示している。図3より、計算アルミニウム同等物によって示唆されたように、AlおよびOのレベルの増加を含む合金が、Ti-6Al-4V合金によって示された少なくとも同等の強度レベルにて、室温強度を示した。さらに、強度はAleqの増加をともなって増加することが観察された。さらに、本発明の合金の平均延性が、わずかに増加したか、またはAleqの増加と強度の増加をともなって、一般に変化しないままかいずれかであった。本傾向は、強度の増加が延性の減少を伴う一般に観察される関係とは反対であるので、驚くべきことであり、予期しないことである。本開示物は、種々の例、例示および非限定実施形態に関して記述されている。しかしながら、当業者は、任意の開示した実施形態またはその部分の種々の置換、改変または組み合わせを、請求項でのみ定義されるような本発明の範囲から逸脱することなしに実施してよいことを認識するであろう。したがって、本開示物は、本明細書で明確に記述されないさらなる実施形態を包含することが企図され、理解される。そのような実施形態は、例えば、本明細書で記述した実施形態の開示された段階、成分、構成物、構成要素、要素、特徴、様態などを組み合わせること、および/または改変することによって得てよい。したがって、本開示物は、種々の例、例示および非限定実施形態の記述によって制限はされないが、請求項によってのみ制限される。この様式において、請求項が、本明細書で種々記述されたような請求された発明に対して特徴を加えるために、本発明明細書の実行の間に修正されうることが理解されるであろう。"